Brevet FR3085206A1 — publié le 20200228

PROCEDE DE DETERMINATION DE LA QUANTITE DE METAL ALCALIN OU ALCALINO-TERREUX CONTENU DANS UN MATERIAU DESCRIPTION DOMAINE TECHNIQUE La présente invention a trait à un procédé de détermination de la quantité de métal alcalin ou alcalino-terreux contenu dans un matériau via un procédé indirect dans lequel il est mesuré la quantité d'un produit issu de la réaction du métal alcalin ou alcalino-terreux avec un réactif approprié, la quantité mesurée étant ensuite corrélée avec la quantité de métal alcalin ou alcalino- terreux. Ce procédé peut notamment trouver application dans les contextes suivants : -la détermination de la quantité du métal alcalin ou alcalino- terreux, lorsque celui-ci se présente sous forme pure (c'est-à-dire sous forme non alliée avec un autre élément) ; -l'estimation de la pureté d'un métal alcalin ou alcalino-terreux, en comparant la masse de métal alcalin ou alcalino-terreux déterminée par le procédé de l'invention et la masse pesée initialement ou en comparant la capacité théorique et la capacité déduite du procédé de l'invention ; -la validation de la composition d'un alliage en métal alcalin ou alcalino-terreux en déterminant la quantité de métal alcalin ou alcalino-terreux contenue dans cet alliage par le procédé de l'invention ; -la comparaison de l'état d'un matériau comprenant un métal alcalin ou alcalino-terreux à différents niveaux d'utilisation de ce matériau, ce contexte pouvant intervenir notamment dans le domaine des matériaux d'électrode comprenant un métal alcalin ou alcalino-terreux, dans lequel il peut être important d'estimer la quantité de métal alcalin ou alcalino-terreux impliquée 2 dans la formation d'une couche de passivation ou de diagnostiquer un phénomène d'a utodécharge en stockage ou en décharge. Les métaux alcalins ou alcalino-terreux sont particulièrement réactifs, lorsqu'ils sont exposés à une atmosphère ambiante, notamment du fait de 5 leur capacité à pouvoir réagir avec l'humidité de l'air, l'oxygène ou l'azote pour former des composés du type hydroxydes, oxydes ou nitrures. C'est notamment ce processus de réaction, qui intervient dans la formation d'une couche de passivation à la surface d'une électrode comprenant un métal alcalin ou alcalino-terreux au contact d'un électrolyte, la nature de la couche de passivation pouvant 10 être différente en fonction du matériau d'électrode et du solvant d'électrolyte utilisé. Par exemple, en présence d'un électrolyte aqueux et d'une électrode en lithium, la couche de passivation formée comprend de l'hydroxyde de lithium LiOH, le lithium ainsi consommé pour la formation de la couche n'étant ainsi plus disponible comme matériau actif d'électrode pour le fonctionnement de la pile. 15 Pour vérifier l'état de fonctionnement d'une pile, il peut donc s'avérer important de pouvoir quantifier la quantité de matériau actif disponible, cette quantification pouvant s'effectuer, de manière indirecte, en quantifiant la couche de passivation formée de manière quantitative. Pour ce faire, la quantité de couche de passivation formée peut 20 être estimée, par exemple, en comparant l'électrode dans son état initial à l'électrode dans son état final, cette comparaison pouvant être effectuée selon différents modes de réalisation. Selon un premier mode de réalisation, l'estimation de la quantité de couche de passivation peut être atteinte par mesure de la différence de masse 25 entre l'électrode à l'état initial et l'électrode à l'état final. Toutefois, il n'est pas garanti que la valeur obtenue corresponde stricto sensu à la masse de la couche de passivation (ce qui permettrait de remonter à la quantité de matériau actif engagée dans la couche de passivation), la valeur obtenue pouvant comprendre, outre la masse de la couche de passivation, la masse d'électrolyte piégée dans 3 cette couche de passivation. Les valeurs obtenues par ce mode de réalisation peuvent s'avérer donc faussées par rapport à la réalité de la situation et ainsi ne pas permettre d'accéder à la quantité réelle de matériau actif disponible pour le fonctionnement de la pile. 5 Selon un deuxième mode de réalisation, l'estimation de la quantité de couche de passivation peut être atteinte par mesure de la différence de masse entre l'électrode à l'état initial et l'électrode à l'état final mais en ayant préalablement procédé à l'élimination mécanique ou chimique de la couche de passivation avec toutefois les inconvénients suivants : 10 -la difficulté de s'assurer de l'élimination totale de la couche de passivation ; -la difficulté de ne pas endommager le métal alcalin ou alcalino-terreux présent sous la couche de passivation ; -la possibilité que le métal ainsi mis à nu par l'élimination de la 15 couche de passivation réagisse de nouveau avec l'atmosphère environnante pour former une nouvelle couche de passivation. La quantification indirecte du matériau actif disponible peut passer également par une caractérisation de la couche de passivation autrement que par sa quantité. Par exemple, il peut s'agir de déterminer l'épaisseur de la 20 couche de passivation par des techniques microscopiques, telles que la microscopie électronique ou optique. Une fois l'épaisseur de la couche de passivation connue, il est possible d'accéder à l'épaisseur de la couche de matériau actif disponible donc à son volume. Ceci suppose toutefois que la couche de matériau actif soit homogène, ce qui n'est pas forcément garanti en fonction de la 25 forme géométrique initiale du matériau et de ses conditions d'utilisation. Face à la difficulté de mesurer la quantité de matériau actif disponible indirectement via la couche de passivation, il importe de pouvoir disposer de méthodes permettant de pouvoir quantifier la quantité de matériau actif du type métal alcalin ou alcalino-terreux par une technique impliquant une 4 intervention directe sur ce matériau. Des méthodes de dosage de métal alcalin ou alcalino-terreux ont déjà été proposés et notamment : -une méthode de titration d'un métal alcalino-terreux, en 5 particulier, le calcium, comme proposé dans Journal of the less-common Metals, 80, 1981, 241-255, le calcium se présentant sous forme d'un alliage avec aluminium et étant mis à réagir avec de l'hydrogène, pour former un hydrure de calcium CaH2, l'activité du calcium dans l'alliage étant ensuite obtenue à partir de données et relations thermodynamiques, cette méthode présentant toutefois pour 10 inconvénient de devoir travailler sous pression d'hydrogène et à hautes températures ; -une méthode de titration d'un métal alcalin, en particulier, le lithium, comme décrit dans Anal. Chem., 1968, 40 (11), p. 1731-1732, où il s'agit de faire réagir du lithium avec du fluor et d'effectuer un dosage potentiométrique, 15 cette méthode présentant toutefois des limitations du fait que des impuretés présentes dans le matériau à analyser peuvent réagir avec le fluor et fausser ainsi les résultats. Au vu de ce qui existe déjà, les inventeurs se sont fixé pour objectif de mettre au point un procédé de détermination de la quantité de métal 20 alcalin ou alcalino-terreux présent dans un matériau, qui soit de mise en oeuvre en simple, ne nécessite pas d'appareillage complexe et de réactifs difficilement manipulables. EXPOSÉ DE L'INVENTION Ainsi l'invention a trait à un procédé de détermination de la 25 quantité de métal alcalin ou métal alcalino-terreux présent dans un matériau comprenant les étapes suivantes : a) une étape de réaction quantitative du métal alcalin ou métal alcalino-terreux par mise en contact de celui-ci avec un milieu liquide comprenant 5 un réactif porteur d'au moins une fonction -OH, moyennant quoi il se forme du dihydrogène et un hydroxyde ou oxyde de métal alcalin ou alcalino-terreux ; b) une étape de récolte de la quantité de dihydrogène émise lors de l'étape a); 5 c) une étape de détermination de la quantité de métal alcalin ou métal alcalino-terreux à partir de la quantité d'hydrogène récoltée lors de l'étape b). Ainsi, le procédé comprend, en premier lieu, une étape de réaction quantitative du métal alcalin ou alcalino-terreux par mise en contact de 10 celui-ci avec un milieu liquide comprenant un réactif porteur d'au moins une fonction -OH, moyennant quoi il se forme de l'hydrogène et un hydroxyde ou oxyde de métal alcalin ou alcalino-terreux, la réaction préférentielle étant la réaction de formation d'un hydroxyde de métal alcalin ou alcalino-terreux. Il s'entend classiquement que le métal alcalin ou alcalino-terreux 15 dont la quantité est à déterminer selon le procédé de l'invention se présente au degré d'oxydation 0, ce qui n'exclut pas qu'il puisse être dans un matériau sous forme d'alliage avec un autre élément. En d'autres termes, le matériau comprenant le métal alcalin ou alcalino-terreux peut être constitué uniquement dudit métal alcalin ou alcalino-terreux ou peut être un alliage comprenant ledit 20 métal alcalin ou alcalino-terreux et un ou plusieurs autres métaux. Les métaux alcalins susceptibles d'être l'objet de la mise en oeuvre du procédé de l'invention peuvent être du lithium, du sodium ou potassium, tandis que les métaux alcalino-terreux susceptibles d'être l'objet de la mise en oeuvre du procédé de l'invention peuvent être du béryllium, du 25 magnésium, du calcium, du strontium ou du baryum, ces métaux alcalins ou alcalino-terreux étant particulièrement abondants et énergétiques. Ces matériaux sont, de ce fait, particulièrement utilisés dans les domaines de l'énergie et notamment pour remplir la fonction de matériau actif dans des électrodes de batteries. 6 Le milieu liquide comprend (voire est constitué d') au moins un réactif porteur d'au moins une fonction -OH, ce réactif pouvant être en particulier de l'eau, un composé alcoolique ou des mélanges de ceux-ci. Préférentiellement, le réactif est de l'eau, auquel cas l'étape de 5 réaction conduit à un hydroxyde de métal alcalin ou alcalino-terreux. Dans le cas où le réactif est de l'eau, il peut être ajouté un acide pour faciliter la réaction avec le métal alcalin ou alcalino-terreux. La réaction entre un métal alcalin ou alcalino-terreux (symbolisé par M ci-dessous) et de l'eau pour former un hydroxyde peut être symbolisée par 10 l'équation chimique suivante : M + H20 -3 Hydroxyde de M + aH2 avec : -M correspondant à un métal alcalin ou alcalino-terreux; -a correspondant au coefficient stoechiométrique affecté à H2. 15 Avant la mise en oeuvre de l'étape de réaction a), et pour affiner le résultat obtenu par le procédé de l'invention, le matériau comprenant le métal alcalin ou alcalino-terreux ou constitué uniquement de celui-ci peut être conditionné sous atmosphère inerte constituée d'un ou plusieurs gaz, par exemple, une atmosphère composée d'un ou plusieurs gaz inertes vis-à-vis du 20 métal alcalin ou alcalino-terreux, ce ou ces gaz inertes pouvant être choisis parmi les gaz neutres (tels que l'argon, l'azote), l'air sec (c'est-à-dire dénué d'eau) et les mélanges de ceux-ci. Plus spécifiquement, le matériau comprenant le métal alcalin ou alcalino-terreux ou constitué uniquement de celui-ci peut être conditionné dans 25 un récipient clos comprenant une atmosphère inerte, par exemple, telle que définie ci-dessus, ce récipient clos étant ensuite ouvert pour la mise en oeuvre de l'étape a) . La mise sous atmosphère inerte peut permettre, notamment, d'éviter une réaction du métal alcalin ou alcalino-terreux, dont on veut déterminer la quantité, avec l'air ambiant et de fausser ainsi la mesure, en particulier, s'il se 7 forme au contact de l'air, une couche de passivation. Dans ce cas, après avoir été immergé dans le milieu liquide comprenant le réactif, ce récipient est ouvert de sorte à ce que le milieu liquide envahisse complètement son volume et soit en contact avec le matériau pour que la réaction puisse être engagée. Aussi, en 5 d'autres termes, avant la mise en oeuvre de l'étape a), le procédé de l'invention peut comprendre les étapes suivantes : -une étape de conditionnement du matériau comprenant le métal alcalin ou alcalino-terreux sous atmosphère inerte dans un récipient clos ; -une étape d'immersion du récipient clos dans le milieu liquide 10 comprenant un réactif porteur d'au moins une fonction -OH ; -une étape d'ouverture du récipient clos pour permettre la mise en contact du matériau avec le milieu liquide défini ci-dessus. En variante de l'utilisation d'un récipient clos sous atmosphère inerte, avant la mise en oeuvre de l'étape de réaction a), le matériau comprenant 15 le métal alcalin ou alcalino-terreux ou constitué uniquement de celui-ci peut être conditionné dans un récipient clos sous vide et comprenant, éventuellement, en partie, une atmosphère inerte, lequel récipient clos est ensuite ouvert pour la mise en oeuvre de l'étape a). Ceci nécessitera l'utilisation d'un récipient adapté pour le vide et pouvant comprendre, notamment, une vanne pour permettre de casser le 20 vide et la mise en contact du matériau contenu dans le récipient avec le milieu liquide, pour que la réaction puisse s'effectuer. En d'autres termes, dans ce cas de figure, avant la mise en oeuvre de l'étape a), le procédé de l'invention peut comprendre les étapes suivantes : -une étape de conditionnement du matériau comprenant le 25 métal alcalin ou alcalino-terreux dans un récipient clos sous vide et comprenant, éventuellement, en partie, une atmosphère inerte; -une étape d'immersion du récipient dans le milieu liquide comprenant un réactif porteur d'au moins une fonction -OH ; -une étape de rupture du vide pour permettre la mise en contact 8 du matériau avec le milieu liquide défini ci-dessus. Dans les cas précisés ci-dessus, à savoir, les cas où le matériau est conditionné sous atmosphère inerte, l'étape b) consistera, outre la récolte du dihydrogène issu de l'étape b), en la récolte du ou des gaz constitutif(s) de 5 l'atmosphère inerte du récipient clos avant ouverture de celui-ci pour la mise en oeuvre de l'étape a). Quant à l'étape c), elle consistera en une étape de détermination de la quantité de métal alcalin ou métal alcalino-terreux à partir de la quantité de gaz récoltés lors de l'étape b), ces gaz correspondant au dihydrogène formé lors de l'étape de réaction et au(x) gaz constitutif(s) de 10 l'atmosphère inerte du récipient clos avant ouverture de celui-ci pour la mise en oeuvre de l'étape a). Une fois la réaction effectuée, il est procédé à la récolte de la quantité de dihydrogène émise lors de la réaction ; et à la récolte, le cas échéant, lorsque le matériau est conditionné initialement dans un récipient clos sous 15 atmosphère inerte ou un récipient clos sous vide comprenant une atmosphère inerte, du ou des gaz constitutifs de l'atmosphère inerte du récipient clos comprenant le matériau comprenant le métal alcalin ou alcalino-terreux. Cette récolte peut être réalisée de différentes manières. Plus spécifiquement, selon une première variante, l'étape de 20 récolte du dihydrogène et, le cas échéant, du ou des gaz constitutif(s) de l'atmosphère inerte contenu(s) initialement dans le récipient clos susmentionné peut être effectuée au moyen d'une éprouvette graduée, la quantité de gaz récoltée étant mesurée en volume par lecture de la graduation imprimée sur l'éprouvette, le volume récolté correspondant ainsi au volume de dihydrogène 25 produit lors de l'étape de réaction et, le cas échéant, au volume du ou des gaz constitutifs de l'atmosphère inerte du récipient clos suite à l'ouverture de celui-ci. Plus spécifiquement, lorsque le réactif est de l'eau, pour procéder à la collecte, l'éprouvette graduée peut être initialement complétement remplie d'eau puis retournée, extrémité ouverte vers le bas, sur le volume d'eau, dans lequel 9 s'effectue la réaction avec le matériau comprenant le métal alcalin ou alcalino-terreux, l'éprouvette retournée étant placée, extrémité ouverte vers le bas, à la verticale de l'endroit occupé initialement par le matériau comprenant le métal alcalin ou alcalino-terreux. En d'autres termes, l'étape de récolte est réalisée via 5 une éprouvette graduée initialement remplie d'eau, laquelle éprouvette est placée dans le milieu liquide, dans lequel s'effectue la réaction avec le métal alcalin ou alcalino-terreux contenu dans le matériau, extrémité ouverte vers le bas, à la verticale de l'endroit occupé par le matériau comprenant le métal alcalin ou alcalino-terreux. A l'issue de la réaction, le volume libre de la partie supérieure de 10 l'éprouvette graduée correspond au volume de dihydrogène libéré par la réaction et, le cas échéant, au volume du ou des gaz constitutifs de l'atmosphère inerte du récipient clos suite à l'ouverture de celui-ci. Dans le cas où il y a utilisation d'un récipient clos sous vide, et lorsque le vide est très bon (par exemple, de l'ordre de 10 mbar), le récipient clos sous vide sera dénué d'atmosphère inerte et, de ce fait, 15 le volume libre de la partie supérieure de l'éprouvette correspondra uniquement au volume total de dihydrogène libéré par la réaction. Les figures 1 et 2, jointes en annexe illustrent cette première variante avec un récipient clos sous atmosphère inerte avec pour la figure 1, la situation avant démarrage de la réaction et la figure 2, la situation à l'issue de la 20 réaction. La figure 1 représente spécifiquement : -un réacteur 1 sous forme d'un récipient ouvert, dans lequel est placé un volume d'eau 3 pour la réaction avec le matériau comprenant le métal alcalin ou alcalino-terreux ; 25 -un récipient clos 5 renfermant le matériau 7 comprenant le métal alcalin ou alcalino-terreux et une atmosphère inerte 9, lequel récipient est immergé dans le volume d'eau du réacteur 1 ; -une éprouvette 11 remplie d'eau et retournée, extrémité ouverte 13 vers le bas sur le volume d'eau du réacteur, l'extrémité ouverte 13 10 étant placée à la verticale du récipient clos 5. La figure 2 représente les mêmes éléments que la figure 1, si ce n'est que : -le récipient clos a été ouvert et le matériau a entièrement réagi 5 avec l'eau ; -l'éprouvette comprend une partie supérieure occupée par un volume de gaz 15 Vgaz correspondant au volume de gaz de l'atmosphère inerte du récipient clos et au volume de dihydrogène produit par la réaction, la hauteur H correspondant à la hauteur mesurée entre le niveau d'eau affleurant du réacteur 10 et le niveau d'eau dans l'éprouvette. Cette définition de hauteur est également valable dans le cas où l'éprouvette est remplacée par un récipient de récolte tel que défini ci-dessus. Dans ce cas, la hauteur H correspond à la hauteur mesurée entre le niveau d'eau affleurant du réacteur et le niveau d'eau dans le récipient de récolte. 15 Selon une deuxième variante, lorsque le réactif est l'eau, l'étape de récolte du dihydrogène et, le cas échéant, du ou des gaz constitutif(s) de l'atmosphère inerte contenu(s) initialement dans le récipient clos peut être effectuée au moyen d'un récipient de récolte, la quantité de gaz ainsi récoltée pouvant ainsi être déterminée par différence de masse entre le récipient de 20 récolte initialement complètement remplie d'eau avant récolte et le récipient dont une partie du volume d'eau initial est remplacée par le volume de gaz récolté, lequel correspond au volume total de dihydrogène formé lors de la réaction et, le cas échéant, au volume du ou des gaz constitutifs de l'atmosphère inerte du récipient clos suite à l'ouverture de celui-ci. Plus spécifiquement, pour procéder à 25 la collecte des gaz, le récipient de récolte est initialement complétement rempli d'eau puis est retourné, extrémité ouverte vers le bas, sur le volume d'eau, dans lequel s'effectue la réaction avec le matériau comprenant le métal alcalin ou alcalino-terreux, le récipient retourné étant placé, extrémité ouverte vers le bas, à la verticale de l'endroit occupé initialement par le récipient comprenant le 11 matériau comprenant le métal alcalin ou alcalino-terreux. En d'autres termes, l'étape de récolte est réalisée via un récipient de récolte initialement remplie d'eau, lequel récipient est disposé dans le milieu liquide, dans lequel s'effectue la réaction avec le métal alcalin ou alcalino-terreux contenu dans le matériau, 5 extrémité ouverte vers le bas, à la verticale de l'endroit occupé par le matériau comprenant le métal alcalin ou alcalino-terreux. A l'issue de la réaction, le volume libre de la partie supérieure du récipient de récolte correspond au volume de dihydrogène libéré par la réaction et, et le cas échéant, au volume du ou des gaz constitutifs de l'atmosphère inerte du récipient clos après ouverture de celui-ci. 10 Dans le cas où il y a utilisation d'un récipient clos sous vide, et lorsque le vide est très bon (par exemple, de l'ordre de 10 mbar), le récipient clos sous vide sera dénué d'atmosphère inerte et, de ce fait, le volume libre de la partie supérieure du récipient de récolte correspondra uniquement au volume total de dihydrogène libéré par la réaction. 15 Les figures 3 et 4, jointes en annexe illustrent cette deuxième variante avec un récipient clos sous atmosphère inerte avec pour la figure 3, la situation avant démarrage de la réaction et pour la figure 4, la situation à l'issue de la réaction. La figure 3 représente spécifiquement : 20 -un réacteur 17 sous forme d'un récipient ouvert, dans lequel est placé un volume d'eau 19 pour la réaction avec le matériau comprenant le métal alcalin ou alcalino-terreux ; -un récipient clos 21 renfermant le matériau 23 comprenant le métal alcalin ou alcalino-terreux et une atmosphère de gaz inerte 25, lequel 25 récipient est immergé dans le volume d'eau du réacteur 19 ; -un récipient à col 27 rempli d'eau jusqu'au col et retourné, extrémité ouverte 29 vers le bas sur le volume d'eau du réacteur, l'extrémité ouverte 29 étant placée à la verticale du récipient clos 21. La figure 4 représente les mêmes éléments que la figure 1, si ce n'est que : -le récipient clos a été ouvert et le matériau a entièrement réagi avec l'eau ; -le récipient à col comprend une partie supérieure occupée par 5 un volume de gaz 31 Vgaz correspondant au volume de gaz de l'atmosphère inerte du récipient clos et au volume de dihydrogène produit par la réaction. Une fois le dihydrogène récolté, le procédé de l'invention comprend une étape de détermination de la quantité de métal alcalin ou alcalino-terreux à partir de la quantité de dihydrogène récoltée à l'étape b) et, le cas 10 échéant, de gaz constitutif(s) de l'atmosphère inerte du récipient clos avant ouverture de celui-ci, et la quantité de métal alcalin ou métal alcalino-terreux. Cette étape de détermination peut consister à établir une équation reliant la quantité de métal alcalin ou métal alcalino-terreux à la quantité de dihydrogène formé et, le cas échéant, de gaz constitutif(s) de l'atmosphère 15 inerte du récipient clos avant ouverture de celui-ci et à appliquer cette équation pour obtenir cette quantité de métal alcalin ou alcalino-terreux, cette quantité correspondant avantageusement à la quantité molaire. Ainsi, selon un premier mode de réalisation, dans le cas où : -le matériau comprenant le métal alcalin ou alcalino-terreux est 20 initialement conditionné, avant réaction, dans un récipient clos sous atmosphère inerte et le réactif est de l'eau ; -le ou les gaz issus de l'atmosphère inerte du récipient clos et le dihydrogène produit sont récoltés dans une éprouvette graduée conformément aux modalités définies ci-dessus selon la première variante et illustrées sur les 25 figures 1 et 2 ; l'étape de détermination de la quantité de métal alcalin ou alcalino-terreux à partir de quantité récoltée de dihydrogène et du ou des gaz constitutifs de l'atmosphère inerte du récipient clos s'effectue via l'équation (I) suivante : 12 13 nui = Pgaz X ,,, Patm x Meau V Tyaz gaz Teuu deau a x R Vmoi rn X Patm Teau (I) dans laquelle : -nn, correspond à la quantité de métal alcalin ou alcalino-terreux contenue dans le matériau, ladite quantité étant exprimée en moles ; 5 -P,' correspond à la pression de gaz récolté dans l'éprouvette, ce gaz correspondant à un mélange du ou des gaz constitutifs de l'atmosphère inerte du récipient clos et de la totalité du dihydrogène produit lors de la réaction, la pression étant exprimée en mm de Hg ; -Patni correspond à la pression atmosphérique, cette pression 10 étant exprimée en mm de Hg ; -Tgaz correspond à la température du gaz récolté dans l'éprouvette, la température étant exprimée en °C ; -Vgaz correspond au volume de gaz récolté dans l'éprouvette, ce volume correspondant à celui du mélange de gaz comprenant le ou les gaz 15 constitutifs de l'atmosphère inerte du récipient clos et la totalité du dihydrogène produit lors de la réaction, le volume étant exprimé en cm3 ; -Tenu correspond à la température de l'eau contenue dans l'éprouvette, la température étant exprimée en °C ; -m'. correspond à la quantité d'eau déplacée correspondant à la 20 différence (mB-mA), mB désignant la masse totale du récipient clos ayant tout son volume occupé par de l'eau (ce qui signifie, en d'autres termes, que le matériau a disparu totalement après réaction totale de celui-ci) et mA correspond à la masse totale du récipient clos comprenant le matériau et l'atmosphère inerte (c'est-à-dire avant ouverture du récipient et réaction du matériau), cette masse étant 25 exprimée en gramme ; -dean correspond à la densité de l'eau ; 14 -a correspond au coefficient stoechiométrique affecté au dihydrogène dans l'équation de formation d'un hydroxyde du métal alcalin ou alcalino-terreux par l'eau sur la base d'une équation où le coefficient stoechiométrique affecté au métal est ramené à 1; 5 -R correspond à la constante des gaz parfaits (soit 62359 mm Hg.cm3. °K-1.mo1-1); Vmoi m correspond au volume molaire du métal alcalin ou alcalino-terreux (exprimé en cm3/mol). Plus spécifiquement, la pression Pg' peut être déterminée en 10 connaissant la hauteur H dans l'éprouvette (telle que celle-ci est définie plus haut et désignée sur la figure 2) à l'issue de la réaction et en partant du principe que la pression d'un mm de mercure est la même que 13,6 mm d'eau, cette pression Pgea correspondant ainsi l'équation (II) suivante : - eau, Pg'=(Patua_ (H/13,6) - P 15 (II) avec Peau correspondant à la pression de l'eau contenue dans l'éprouvette, cette pression étant exprimée en mm de Hg. L'équation (I) en y intégrant cette équation (II) peut être ainsi ramenée à l'équation (III) suivante : V gaz Patm ,Meau H Tgaz X QUM Peau) T - d 13,6 - eau -eau a x R V mal m x 1)',, Tenu 20 (III) A titre d'exemple, lorsque le métal dont on veut déterminer la quantité est le lithium, l'équation est ainsi l'équation (IV) suivante: V gaz(D H P atm X Meau T gaz X " atm 13,6 Peau) Teau Beau nLi- 13 X Patin 0,5 x R Teau (IV) nm = 15 l'équation d'hydrolyse étant la suivante : Li + H20 4 Li(OH) + (1/2)H2 et le volume molaire du lithium correspondant à 13 cm3/mol. La pression d'eau peut quant à elle être évaluée via la relation 5 Peau=Teau2 * 0,0272638 + 6,664428. Selon un deuxième mode de réalisation, dans le cas où : -le matériau comprenant le métal alcalin ou alcalino-terreux est initialement conditionné, avant réaction, dans un récipient clos sous vide comprenant, éventuellement, en partie une atmosphère inerte et le réactif est de 10 l'eau ; -le dihydrogène produit et, le cas échéant, le ou les gaz issus de l'atmosphère inerte du récipient clos, sont récoltés dans une éprouvette graduée conformément aux modalités définies ci-dessus selon la première variante et illustrées sur les figures 1 et 2 définies ci-dessus ; 15 l'étape de détermination de la quantité de métal alcalin ou alcalino-terreux à partir de la quantité de dihydrogène récolté et, le cas échéant, du ou des gaz issus de l'atmosphère inerte du récipient clos, s'effectue via l'équation (V) suivante : - Vmol In x Patin a x R Tenu (V) 20 dans laquelle : -nm correspond à la quantité de métal alcalin ou alcalino-terreux contenue dans le matériau, ladite quantité étant exprimée en moles ; -Pgaz correspond à la pression de gaz récolté dans l'éprouvette, ce gaz correspondant, dans ce cas, à la totalité du dihydrogène produit lors de la 25 réaction et, le cas échéant, au(x) gaz issu(s) de l'atmosphère inerte du récipient clos, la pression étant exprimée en mm de Hg ; V ', x Pgaz gaz 16 -Petri, correspond à la pression atmosphérique, cette pression étant exprimée en mm de Hg ; -Tg' correspond à la température du gaz récolté dans l'éprouvette, la température étant exprimée en °C ; 5 -Veua correspond au volume de gaz récolté dans l'éprouvette, ce volume correspondant à la totalité du dihydrogène produit lors de la réaction et, le cas échéant, du ou des gaz issus de l'atmosphère inerte du récipient clos, le volume étant exprimé en cm3 ; -a correspond au coefficient stoechiométrique affecté au 10 dihydrogène dans l'équation de formation d'un hydroxyde de métal alcalin ou alcalino-terreux par l'eau sur la base d'une équation où le coefficient stoechiométrique affecté au métal est ramené à 1; -R correspond à la constante des gaz parfaits (soit 62359 mm Hg.cm3. °K-1.mo11); 15 -Teau correspond à la température de l'eau contenue dans l'éprouvette, la température étant exprimée en °C ; -Vrno, ri, correspond au volume molaire du métal (exprimé en cm 3/MI 01). Plus spécifiquement, la pression Pg' peut être déterminée en 20 connaissant la hauteur H dans l'éprouvette (telle que celle-ci est définie plus haut et désignée sur la figure 2) à l'issue de la réaction et en partant du principe que la pression d'un mm de mercure est la même que 13,6 mm d'eau, cette pression Pg' correspondant ainsi l'équation (II) suivante Pga,=(Pa, (H/13,6) - Peau) 25 dans laquelle : -H est tel que défini ci-dessus ; -Peau correspond à la pression de l'eau contenue dans l'éprouvette, cette pression étant exprimée en mm de Hg. L'équation (V) en y intégrant cette équation (II) peut être ainsi ramenée à l'équation (VI) suivante : 17 an, - Tgaz x " atm 13,6 Peau) gaz a x R Vmol m x P atril Tenu A titre d'exemple, lorsque le métal dont on veut déterminer la quantité est le lithium, l'équation est ainsi l'équation (VII) suivante : T X (Patm - 13 eau) 13,6 gaz 13 x P 0,5 x R T ear l'équation d'hydrolyse étant la suivante : Li + H20 4 Li(OH) + (1/2)H2 5 et le volume molaire du lithium correspondant à 13 cm3/mol. La pression d'eau peut quant à elle être évaluée via la relation * 0,0272638 + 6,664428. Selon un troisième mode de réalisation, dans le cas où : -le matériau comprenant le métal alcalin ou alcalino-terreux est 10 initialement conditionné, avant réaction, dans un récipient clos sous atmosphère inerte et le réactif est de l'eau ; -le ou les gaz issus de l'atmosphère inerte du récipient clos et le dihydrogène produit sont récoltés dans un récipient de récolte conformément aux modalités définies ci-dessus selon la deuxième variante et illustrées sur les figures 15 3 et 4 mentionnées ci-dessus ; l'étape de détermination de la quantité de métal alcalin ou alcalino-terreux à partir de la quantité de dihydrogène récolté et du ou des gaz issus de l'atmosphère inerte du récipient clos s'effectue via l'équation (VIII) suivante : Vgaz H 20 18 nri, = (mc - md) Patm menu X P X gaz A Tgaz Teau Beau a Vmot ni x Potin x R Teau (VIII) dans laquelle : -nn, correspond à la quantité de métal alcalin ou alcalino-terreux contenue dans le matériau, ladite quantité étant exprimée en moles ; 5 -P'z correspond à la pression de gaz récolté dans le récipient de récolte, ce gaz correspondant à un mélange du ou des gaz issus de l'atmosphère inerte du récipient clos et de la totalité du dihydrogène produit lors de la réaction, la pression étant exprimée en mm de Hg ; -Patr,, correspond à la pression atmosphérique, cette pression 10 étant exprimée en mm de Hg ; -Tgaz correspond à la température du gaz récolté dans le récipient de récolte, la température étant exprimée en °C ; -mc correspond à la masse du récipient de récolte rempli complètement d'eau ; 15 -md correspond à la masse du récipient de récolte après récolte du ou des gaz issus de l'atmosphère inerte du récipient clos et de la totalité du dihydrogène produit à l'issue de la réaction ; -T'u correspond à la température de l'eau contenue dans le récipient de récolte, la température étant exprimée en °C ; 20 -m. correspond à la quantité d'eau déplacée correspondant à la différence (mB-mA), mB désignant la masse totale du récipient clos ayant tout son volume occupé par de l'eau (ce qui signifie, en d'autres termes, que le matériau a disparu totalement après réaction totale de celui-ci) et mA correspond à la masse totale du récipient clos comprenant le matériau et l'atmosphère inerte (c'est-à- 25 dire avant ouverture du récipient et réaction du matériau), cette masse étant exprimée en gramme ; -deat, correspond à la densité de l'eau ; 19 -a correspond au coefficient stoechiométrique affecté au dihydrogène dans l'équation de formation de l'hydroxyde de métal alcalin ou alcalino-terreux par l'eau sur la base d'une équation où le coefficient stoechiométrique affecté au métal est ramené à 1; 5 -R correspond à la constante des gaz parfaits (soit 62359 mm Hg.cm3. °K-1.mo1-1); - Vmoi ni, correspond au volume molaire du métal (exprimé en cm3/mol). Plus spécifiquement, la pression Pga, peut être déterminée en 10 connaissant la hauteur dans le récipient de récolte à l'issue de la réaction (à savoir, la hauteur mesurée entre le niveau d'eau affleurant du réacteur et le niveau d'eau dans le récipient de récolte) et en partant du principe que la pression d'un mm de mercure est la même que 13,6 mm d'eau, cette pression Pgaz correspondant ainsi l'équation (II) suivante : 15 Pga,=(Pa, (H/13,6) - Peau) dans laquelle : -H est tel que défini ci-dessus ; -Peau correspond à la pression de l'eau contenue dans le récipient de récolte, cette pression étant exprimée en mm de Hg. 20 L'équation (VIII) en y intégrant cette équation (II) peut être ainsi ramenée à l'équation (IX) suivante : (mc - md) H P atm Menu Tg dcat, gaz X (Papy: 13,6 Peau) Tem, ,'' a x R Vmolm x13 Tea, (IX) A titre d'exemple, lorsque le métal dont on veut déterminer la quantité est le lithium, l'équation est ainsi l'équation (X) suivante : 25 20 nt - mc - md 9CEZ 1-1 P atm xmeau x (Pahn 13,6 Peau) T eau deau 0,5 x R a 13 x P tin T 'u (X) l'équation d'hydrolyse étant la suivante : Li + H2O 4 Li(OH) + (1/2)H2 et le volume molaire du lithium correspondant à 13 cm3/mol. 5 La pression d'eau peut quant à elle être évaluée via la relation Peau-T...2 * 0,0272638 + 6,664428. Selon un quatrième mode de réalisation, dans le cas où : -le matériau comprenant le métal alcalin ou alcalino-terreux est initialement conditionné, avant réaction, dans un récipient clos sous 10 vide comprenant, éventuellement, en partie une atmosphère inerte et le réactif est de l'eau ; -le dihydrogène produit et, le cas échéant, le ou les gaz issus de l'atmosphère inerte du récipient clos est récolté dans un récipient de récolte conformément aux modalités définies ci-dessus selon la deuxième variante et 15 illustrées sur les figures 3 et 4 définies ci-dessus ; l'étape de détermination de la quantité de métal alcalin ou alcalino-terreux à partir de la quantité de dihydrogène récolté et, le cas échéant, du ou des gaz issus de l'atmosphère inerte du récipient clos, s'effectue via l'équation (XI) suivante : 20 (mc - md) X P gaz gaz nni = Q x R Vmot m X Patm Teau (XI) dans laquelle : 21 -nn, correspond à la quantité de métal alcalin ou alcalino-terreux contenue dans le matériau, ladite quantité étant exprimée en moles ; -Pgaz correspond à la pression de gaz récolté dans le récipient de récolte, ce gaz correspondant à la totalité du dihydrogène produit lors de la 5 réaction et, le cas échéant, au(x) gaz issu(s) de l'atmosphère inerte du récipient clos, la pression étant exprimée en mm de Hg ; -Rami correspond à la pression atmosphérique, cette pression étant exprimée en mm de Hg ; -Tgaz correspond à la température du gaz récolté dans le récipient 10 de récolte, la température étant exprimée en °C ; -mc correspond à la masse du récipient de récolte rempli complètement d'eau ; -md correspond à la masse du récipient de récolte après récolte du gaz inerte et de la totalité du dihydrogène produit à l'issue de la réaction ; 15 -Tenu correspond à la température de l'eau contenue dans le récipient de récolte, la température étant exprimée en °C ; -a correspond au coefficient stoechiométrique affecté au dihydrogène dans l'équation de formation d'hydroxyde du métal alcalin ou alcalino-terreux par l'eau sur la base d'une équation où le coefficient 20 stoechiométrique affecté au métal est ramené à 1; -R correspond à la constante des gaz parfaits (soit 62359 mm Hg.cm3. °K 1.mo1-1); - Vmoi n, correspond au volume molaire du métal (exprimé en cm 3fin 01). 25 Plus spécifiquement, lorsque le niveau de gaz récolté dans le récipient clos correspond au niveau du volume d'eau du réacteur (soit, en d'autre termes, lorsque H est égal à 0 comme illustré sur la figure 4) la pression Pgaz correspond à Patm-Peau avec Peau correspondant à la pression de l'eau contenue dans l'éprouvette, cette pression étant exprimée en mm de Hg. 30 L'équation (XI) peut être ainsi ramenée à l'équation (XII) suivante : 22 n,' - (mc - md) (P atm atm peau) Tgaz a x R Vmol m x en, Tea, (XII) dans laquelle Peau correspond à la pression de l'eau contenue dans le récipient de récolte, cette pression étant exprimée en mm de Hg. A titre d'exemple, lorsque le métal dont on veut déterminer la 5 quantité est le lithium, l'équation est ainsi l'équation (XIII) suivante : mc - md x ('atm - Peau) Tgaz 0,5 x R 13 x P tin Tea: (XIII) l'équation d'hydrolyse étant la suivante : Li + H20 4 Li(OH) + (1/2)H2 et le volume molaire du lithium correspondant à 13 cm3/mol. 10 La pression d'eau peut quant à elle être évaluée via la relation Peau-T.2 * 0,0272638 + 6,664428. Le troisième mode de réalisation et le quatrième mode de réalisation nécessitant une pesée pour la détermination des valeurs de mc et md nécessite l'utilisation d'une balance et peut permettre une plus grande précision 15 que le premier mode et deuxième mode nécessitant une lecture visuelle du volume de gaz dégagé. Ces troisième et quatrième modes de réalisation peuvent donc s'avérer particulièrement avantageux lorsqu'il s'agit de déterminer de faibles quantités de métal alcalin ou alcalino-terreux. A partir de la quantité de métal alcalin ou alcalino-terreux en 20 termes de nombre de moles, il est possible d'en déduire via l'équation d'hydrolyse le nombre de moles d'électrons échangés au cours de la réaction et, à partir de ce - 23 nombre de moles d'électrons, la capacité du métal alcalin ou alcalino-terreux, exprimée en Ah (c'est-à-dire en ampères-heures). Ainsi, l'invention a trait à un procédé de détermination de la capacité d'un métal alcalin ou alcalino-terreux contenu dans un matériau 5 comprenant les étapes suivantes : d) une étape de mise en oeuvre du procédé de détermination de la quantité molaire d'un métal alcalin ou alcalino-terreux contenu dans un matériau, le procédé étant tel que défini ci-dessus; e) à partir du la quantité obtenue en d), une étape de 10 détermination du nombre de moles d'électrons échangés lors de l'étape de réaction a) du procédé de détermination de la quantité molaire ; f) à partir du nombre de moles d'électrons obtenu en e), une étape de détermination de la capacité en ampères-heures. Ce procédé est particulièrement adapté pour les métaux alcalins 15 ou alcalino-terreux lorsqu'ils sont utilisés dans les domaines liés à la production d'énergie, notamment lorsqu'ils sont utilisés comme matériaux actifs pour batteries. L'étape e) de détermination du nombre d'électrons échangés lors de l'étape a) à partir de la quantité molaire obtenue en d) peut être réalisée en se 20 basant sur l'équation de formation de l'hydroxyde du métal alcalin ou alcalino- terreux, dans laquelle le métal est affecté d'un coefficient stoechiométrique égal à 1. Ainsi, à titre d'exemple, pour les métaux alcalins donnant des cations monovalents, comme Li, l'équation de formation de l'hydroxyde du métal 25 alcalin en présence d'eau est la suivante : Li + H20 4 LiOH + (1/2)H2 ce qui correspond à la somme des deux demi-équations suivantes : Li 4 Li+ + e- et H20 + e- off + (1/2)H2 le nombre de moles d'électrons échangés correspondant au 24 nombre de moles de lithium (soit la quantité molaire déterminée à l'étape d) mentionnée ci-dessus). Quant aux métaux alcalino-terreux donnant des cations bivalents, comme Ca, l'équation de formation de l'hydroxyde du métal alcalino- 5 terreux en présence d'eau est la suivante : Ca + 2H20 Ca(OH)2 + H2 ce qui correspond à la somme des deux demi-équations suivantes : Ca 4 Ca2+ + 2e- et 2H20 + 2e- 4 20H + H2 le nombre de moles d'électrons échangés correspondant à 2 fois 10 le nombre de moles de calcium (soit la quantité molaire déterminée à l'étape d) mentionnée ci-dessus). Enfin, une fois le nombre de moles d'électrons échangé connu, la capacité en ampères-heures peut être facilement déterminée en partant du principe que 1 mole d'électrons échangé correspond à 26,8 Ampères-heures. 15 L'invention va maintenant être décrite par rapport aux exemples suivants donnés à titre illustratif et non limitatif. BRÈVE DESCRIPTION DES DESSINS Les figures 1 et 2, jointes en annexe illustrent la première variante mentionnée ci-dessus avec pour la figure 1, la situation avant démarrage 20 de la réaction et la figure 2, la situation à l'issue de la réaction. Les figures 3 et 4, jointes en annexe illustrent la troisième variante mentionnée ci-dessus avec pour la figure 1, la situation avant démarrage de la réaction et la figure 2, la situation à l'issue de la réaction. EXPOSÉ DÉTAILLÉ D'UN MODE DE REALISATION PARTICULIER 25 EXEMPLE 1 Cet exemple a pour visée de prouver la fiabilité du procédé de l'invention pour vérifier la pureté d'un échantillon de lithium de 51 mg en 25 comparant la capacité théorique à la capacité obtenue par la mise en oeuvre du procédé de l'invention. Pour ce faire, l'échantillon de lithium de 51 mg est initialement placé dans un récipient clos sous atmosphère inerte puis est ensuite placé dans un 5 réacteur comprenant de l'eau. Le récipient clos est ouvert pour permettre l'eau d'entrer en contact avec le matériau pour former l'hydroxyde de lithium Li(OH). Le dihydrogène est récupéré dans un récipient de récolte à col et la quantité de dihydrogène et par la même occasion de métal lithium est déterminée conformément aux modalités du troisième mode de réalisation exposé ci-dessus. 10 L'équation de détermination à appliquer est la suivante : (mc - md) H Patin meau X (Pat 13,6 Peau] Teau gaz a X "'eau nL, = in Vmo/ m x Patin a x R Teau Dans ce cas de figure, H est égal à 0, a est égal à 0,5 et le nombre de moles de lithium correspond au nombre de moles d'électrons. L'équation pour obtenir le nombre de moles d'électrons est donc 15 la suivante : )7e_ = (m - MD) \ Teau x X (Patin Peau.) - - - ueCIIL Tgaz Tectu 0,5 x R 13 x Patin Teau Le récipient à col rempli complètement d'eau présente une masse mc = 221 mg Le récipient à col après réaction contenant le gaz présente une 20 masse mD= 121 mg Le volume de gaz est déterminé à partir de mc - mo et de la densité de l'eau de 1, ainsi Vgaz = 100 cm3. 26 Les mesures de Teg. = 289 K, de Tg' = 293 K, de la pression atmosphérique Pat. (mmHg) (766 mm Hg) et la pression de l'eau Peau (17,55 mm Hg) permettent de déterminer le nombre de mole d'électrons, qui correspond à 5 7,342 mmol. Le nombre de mole d'électrons permet de déterminer le nombre de mAh quantifiés, soit ici 196,7 mAh ce qui est très proche de la valeur théorique. Cet exemple permet de conclure que l'échantillon de lithium était très pur. 10 EXEMPLE 2 Cet exemple a pour visée de prouver la fiabilité du procédé de l'invention pour estimer l'état d'une électrode de calcium après avoir été utilisée dans une pile. 15 Plus spécifiquement, l'électrode de calcium présente initialement une masse de 3,66 g et une capacité de 4,897 Ah (ou 1,338 Ah/g). L'électrode de calcium est ensuite placée dans un électrolyte au chlorure de thionyle dans une pile primaire de format C. La pile est déchargée sous 50 mA à 150°C jusqu'à 0,6 V. La 20 décharge dure 38,5 heures, soit une capacité déchargée de 1924 mAh. La pile est alors démontée, le chlorure de thionyle est éliminé par nettoyage avec du dichlorométhane. L'électrode de calcium ainsi récupérée est mise dans un récipient qui se ferme de façon étanche sous air anhydre. Visuellement, l'électrode de calcium semble comporter en surface une importante 25 couche de passivation. Le récipient comprenant l'électrode est ensuite immergé dans un réacteur comprenant de l'eau puis il est ouvert pour permettre la mise en contact de l'électrode avec l'eau et le dihydrogène produit est récolté dans une éprouvette 27 graduée selon les modalités définies dans le premier mode de réalisation ci-dessus. La détermination de la quantité de calcium contenue dans l'électrode ainsi utilisée est alors effectuée via l'équation suivante : V H P atm ' meau Tgaz x (P ann 13,6 eauf - gaz T eau d eau R 26 x P T eauatin 5 Veaz=790 cm3; Tgaz=292 K ; Patu,=765 mm Hg ; H=80 mm ; Teau=287 K ; meau=64,4 g soit 29,5 mmol de calcium. La quantité de moles de calcium étant déterminée, l'on en déduit le nombre de moles d'électrons échangés lors de la réaction n,, qui correspond à 10 2*nca, ce qui permet de remonter la capacité restante de 1582 mAh. La capacité initiale étant de 4897 mAh et la décharge de la pile étant de 1924 mAh, la capacité restante devrait être de 2973 mAh. Or elle n'est évaluée qu'à 1582 mAh. Le différentiel de 1391 mAh peut être attribué au phénomène d'autodécharge directe du calcium avec l'électrolyte, ce qui permet 15 d'expliquer l'importante couche de passivation présente à la surface de l'électrode. Ainsi, le procédé de l'invention peut être mis à profit pour déterminer des autodécharges en décharge ou en stockage pour différentes technologies utilisant un métal alcalin ou alcalino-terreux. 20 Le procédé de l'invention pourrait également être mis à profit pour permettre d'étudier la réactivité d'un métal alcalin ou alcalino-terreux dans un nouvel électrolyte, en vue, par exemple, d'en améliorer la stabilité. nce = REVENDICATIONS1. Procédé de détermination de la quantité de métal alcalin ou métal alcalino-terreux présent dans un matériau comprenant les étapes suivantes : a) une étape de réaction quantitative du métal alcalin ou métal alcalino-terreux par mise en contact de celui-ci avec un milieu liquide comprenant un réactif porteur d'au moins une fonction -OH, moyennant quoi il se forme du dihydrogène et un hydroxyde ou oxyde de métal alcalin ou alcalino-terreux ; b) une étape de récolte de la quantité de dihydrogène émise lors de l'étape a); c) une étape de détermination de la quantité de métal alcalin ou métal alcalino-terreux à partir de la quantité d'hydrogène récoltée lors de l'étape b). 2. Procédé selon la revendication 1, dans lequel le métal alcalin est du lithium, du sodium ou potassium et le métal alcalino-terreux est du béryllium, du magnésium, du calcium, du strontium ou du baryum. 3. Procédé selon la revendication 1 ou 2, dans lequel le réactif porteur d'au moins une fonction -OH est de l'eau, un composé alcoolique et des mélanges de ceux-ci. 4. Procédé selon l'une quelconque des revendications précédentes, dans lequel le réactif porteur d'au moins une fonction -OH est de l'eau. 5. Procédé selon l'une quelconque des revendications précédentes, dans lequel, avant la mise en oeuvre de l'étape a), le matériau comprenant le métal alcalin ou alcalino-terreux est conditionné dans un récipient 29 clos comprenant une atmosphère inerte, lequel récipient clos est ensuite ouvert pour la mise en oeuvre de l'étape a). 6. Procédé selon l'une quelconque des revendications 1 à 4, dans 5 lequel, avant la mise en oeuvre de l'étape a), le matériau comprenant le métal alcalin ou alcalino-terreux est conditionné dans un récipient clos sous vide et comprenant, éventuellement, en partie, une atmosphère inerte, lequel récipient clos est ensuite ouvert pour la mise en oeuvre de l'étape a). 10 7. Procédé selon la revendication 5 ou 6, dans lequel l'étape b) consiste, outre la récolte du dihydrogène issu de l'étape b), en la récolte du ou des gaz constitutif(s) de l'atmosphère inerte du récipient clos avant ouverture de celui-ci pour la mise en oeuvre de l'étape a). 15 8. Procédé selon la revendication 5 ou 6, dans lequel l'étape c) consiste en une étape de détermination de la quantité de métal alcalin ou métal alcalino-terreux à partir de la quantité de gaz récoltés lors de l'étape b) et, ces gaz correspondant au dihydrogène formé lors de l'étape de réaction et au(x) gaz constitutif(s) de l'atmosphère inerte du récipient clos avant ouverture de celui-ci 20 pour la mise en oeuvre de l'étape a). 9. Procédé selon l'une quelconque des revendications précédentes, dans lequel l'étape de récolte du dihydrogène et, le cas échéant, du ou des gaz constitutif(s) de l'atmosphère inerte contenu(s) initialement dans le 25 récipient clos est effectuée au moyen d'une éprouvette graduée, la quantité de gaz ainsi récolté étant mesurée en volume par lecture de la graduation imprimée sur l'éprouvette. 10. Procédé selon la revendication 9, dans lequel, lorsque le réactif porteur d'au moins une fonction -OH est de l'eau, l'étape de récolte est réalisée via une éprouvette graduée initialement complètement remplie d'eau, laquelle éprouvette est placée dans le milieu liquide, dans lequel s'effectue la réaction avec le métal alcalin ou alcalino-terreux contenu dans le matériau, 5 extrémité ouverte vers le bas, à la verticale de l'endroit occupé par le matériau comprenant le métal alcalin ou alcalino-terreux. 11. Procédé selon l'une quelconque des revendications 1 à 8, dans lequel l'étape de récolte est réalisé au moyen d'un récipient de récolte, la 10 quantité de gaz ainsi récoltée étant déterminée par différence de masse entre le récipient de récolte initialement complètement remplie d'eau avant récolte et le récipient dont une partie du volume d'eau contenu initialement dans le récipient est remplacée par le volume de gaz récolté. 15 12. Procédé selon la revendication 11, dans lequel, lorsque le réactif porteur d'au moins une fonction -OH est de l'eau, l'étape de récolte est réalisée via un récipient de récolte initialement remplie d'eau, lequel récipient est disposé dans le milieu liquide, dans lequel s'effectue la réaction avec le métal alcalin ou alcalino-terreux contenu dans le matériau, extrémité ouverte vers le bas, 20 à la verticale de l'endroit occupé par le matériau comprenant le métal alcalin ou alcalino-terreux. 13. Procédé selon la revendication 5, dans lequel, lorsque l'étape de récolte est telle que définie à la revendication 10, l'étape de détermination de 25 la quantité de métal alcalin ou alcalino-terreux à partir de la quantité récoltée de dihydrogène et du ou des gaz constitutifs de l'atmosphère inerte du récipient clos s'effectue via l'équation (I) suivante : 31 nui = PgazX V ,,, Patm x Meau Tyaz gaz Teuu deau a x R Vmoi rn X Patm Teau (I) dans laquelle : -nn, correspond à la quantité de métal alcalin ou alcalino-terreux contenue dans le matériau, ladite quantité étant exprimée en moles ; 5 -P,' correspond à la pression de gaz récolté dans l'éprouvette, ce gaz correspondant à un mélange du ou des gaz constitutifs de l'atmosphère inerte du récipient clos et de la totalité du dihydrogène produit lors de la réaction, la pression étant exprimée en mm de Hg ; -Patni correspond à la pression atmosphérique, cette pression 10 étant exprimée en mm de Hg ; -TBaz correspond à la température du gaz récolté dans l'éprouvette, la température étant exprimée en °C ; -Vgaz correspond au volume de gaz récolté dans l'éprouvette, ce volume correspondant à celui du mélange de gaz comprenant le ou les gaz 15 constitutifs de l'atmosphère inerte du récipient clos et la totalité du dihydrogène produit lors de la réaction, le volume étant exprimé en cm3 ; -Tenu correspond à la température de l'eau contenue dans l'éprouvette, la température étant exprimée en °C ; -m'. correspond à la quantité d'eau déplacée correspondant à la 20 différence (mB-mA), mB désignant la masse totale du récipient clos ayant tout son volume occupé par de l'eau et ma, correspond à la masse totale du récipient clos comprenant le matériau et l'atmosphère inerte, cette masse étant exprimée en gramme ; -clean correspond à la densité de l'eau ; 25 -a correspond au coefficient stoechiométrique affecté au dihydrogène dans l'équation de formation d'un hydroxyde du métal alcalin ou 32 alcalino-terreux par l'eau sur la base d'une équation où le coefficient stoechiométrique affecté au métal est ramené à 1; -R correspond à la constante des gaz parfaits (soit 62359 mm Hg.cm3. °K-1.mori); 5 -Vinai n correspond au volume molaire du métal alcalin ou alcalino-terreux (exprimé en cm3/mol). 14. Procédé selon la revendication 6, dans lequel, lorsque l'étape de récolte est telle que définie à la revendication 10, l'étape de détermination de 10 la quantité de métal alcalin ou alcalino-terreux à partir de la quantité de dihydrogène récolté et, le cas échéant, du ou des gaz issus de l'atmosphère inerte du récipient clos, s'effectue via l'équation (V) suivante : n,' Vmolm x Pen a x R Tenu (V) dans laquelle : 15 -nm correspond à la quantité de métal alcalin ou alcalino-terreux contenue dans le matériau, ladite quantité étant exprimée en moles ; -Pgaz correspond à la pression de gaz récolté dans l'éprouvette, ce gaz correspondant, dans ce cas, à la totalité du dihydrogène produit lors de la réaction et, le cas échéant, au(x) gaz issu(s) de l'atmosphère inerte du récipient 20 clos, la pression étant exprimée en mm de Hg ; -Pat,' correspond à la pression atmosphérique, cette pression étant exprimée en mm de Hg ; -Tg' correspond à la température du gaz récolté dans l'éprouvette, la température étant exprimée en °C ; V na, x Pgaz gaz 25 -Vgaz correspond au volume de gaz récolté dans l'éprouvette, ce volume correspondant à la totalité du dihydrogène produit lors de la réaction et, le 33 cas échéant, du ou des gaz issus de l'atmosphère inerte du récipient clos, le volume étant exprimé en cm3 ; -a correspond au coefficient stoechiométrique affecté au dihydrogène dans l'équation de formation d'un hydroxyde de métal alcalin ou 5 alcalino-terreux par l'eau sur la base d'une équation où le coefficient stoechiométrique affecté au métal est ramené à 1; -R correspond à la constante des gaz parfaits (soit 62359 mm Hg.cm3. °K-1.mo1-1); -Tem., correspond à la température de l'eau contenue dans 10 l'éprouvette, la température étant exprimée en °C ; - m correspond au volume molaire du métal (exprimé en an 3fin 01). 15. Procédé selon la revendication 5, dans lequel, lorsque l'étape de récolte est telle que définie à la revendication 12, dans lequel l'étape de 15 détermination de la quantité de métal alcalin ou alcalino-terreux à partir de la quantité de dihydrogène récolté et du ou des gaz issus de l'atmosphère inerte du récipient clos s'effectue via l'équation (VIII) suivante : nri, = (mc - nl) X P x Patm meau Tgaz gaz Teau Beau Ci x R 1/mm m x Patm Teau (VIII) 20 dans laquelle : -rin, correspond à la quantité de métal alcalin ou alcalino-terreux contenue dans le matériau, ladite quantité étant exprimée en moles ; -Pgaz correspond à la pression de gaz récolté dans le récipient de récolte, ce gaz correspondant à un mélange du ou des gaz issus de l'atmosphère 25 inerte du récipient clos et de la totalité du dihydrogène produit lors de la réaction, la pression étant exprimée en mm de Hg ; 34 -Patri, correspond à la pression atmosphérique, cette pression étant exprimée en mm de Hg ; -T'z correspond à la température du gaz récolté dans le récipient de récolte, la température étant exprimée en °C ; 5 -mc correspond à la masse du récipient de récolte rempli complètement d'eau ; -md correspond à la masse du récipient de récolte après récolte du ou des gaz issus de l'atmosphère inerte du récipient clos et de la totalité du dihydrogène produit à l'issue de la réaction ; 10 -Te2u correspond à la température de l'eau contenue dans le récipient de récolte, la température étant exprimée en °C ; -mea' correspond à la quantité d'eau déplacée correspondant à la différence (mB-mA), mB désignant la masse totale du récipient clos ayant tout son volume occupé par de l'eau et mA correspond à la masse totale du récipient clos 15 comprenant le matériau et l'atmosphère inerte ; -dean correspond à la densité de l'eau ; -a correspond au coefficient stoechiométrique affecté au dihydrogène dans l'équation de formation de l'hydroxyde de métal alcalin ou alcalino-terreux par l'eau sur la base d'une équation où le coefficient 20 stoechiométrique affecté au métal est ramené à 1; -R correspond à la constante des gaz parfaits (soit 62359 mm Hg.cm3. °K 1.mo1-1); - m correspond au volume molaire du métal (exprimé en cm 3fin 01). 25 16. Procédé selon la revendication 6, dans lequel, lorsque l'étape de récolte est telle que définie à la revendication 12, l'étape de détermination de la quantité de métal alcalin ou alcalino-terreux à partir de la quantité de dihydrogène récolté et, le cas échéant, du ou des gaz issus de l'atmosphère inerte 30 du récipient clos, s'effectue via l'équation (XI) suivante : an, = ax R 17mot x Patin Teau (XI) dans laquelle : -nm correspond à la quantité de métal alcalin ou alcalino-terreux 5 contenue dans le matériau, ladite quantité étant exprimée en moles ; -Pg' correspond à la pression de gaz récolté dans le récipient de récolte, ce gaz correspondant à la totalité du dihydrogène produit lors de la réaction et, le cas échéant, au(x) gaz issu(s) de l'atmosphère inerte du récipient clos, la pression étant exprimée en mm de Hg ; 10 -Patin correspond à la pression atmosphérique, cette pression étant exprimée en mm de Hg ; -Tg' correspond à la température du gaz récolté dans le récipient de récolte, la température étant exprimée en ; -mc correspond à la masse du récipient de récolte rempli 15 complètement d'eau ; -md correspond à la masse du récipient de récolte après récolte du gaz inerte et de la totalité du dihydrogène produit à l'issue de la réaction ; -Tem., correspond à la température de l'eau contenue dans le récipient de récolte, la température étant exprimée en ; 20 -a correspond au coefficient stoechiométrique affecté au dihydrogène dans l'équation de formation d'hydroxyde du métal alcalin ou alcalino-terreux par l'eau sur la base d'une équation où le coefficient stoechiométrique affecté au métal est ramené à 1; -R correspond à la constante des gaz parfaits (soit 62359 mm 25 Hg.cm3. °K-1.mo1-1); -Vinai ri, correspond au volume molaire du métal (exprimé en (mc - md) x P Tgaz gaz cm3 36 17. Procédé de détermination de la capacité d'un métal alcalin ou alcalino-terreux contenu dans un matériau comprenant les étapes suivantes : d) une étape de mise en oeuvre du procédé de détermination de 5 la quantité molaire d'un métal alcalin ou alcalino-terreux contenu dans un matériau, le procédé étant tel que défini selon rune quelconque des revendications 1 à 16 ; e) à partir du la quantité obtenue en d), une étape de détermination du nombre de moles d'électrons échangés lors de l'étape a) du 10 procédé de détermination de la quantité molaire ; f) à partir du nombre de moles d'électrons obtenu en e), une étape de détermination de la capacité en ampères-heures. 15